(57)【要約】【課題】Ｘ線タルボ干渉計に用いる高アスペクト比のＸ線回折格子を安定的に供給可能な製造方法を提供する。【解決手段】ＩＣＰ装置において、シリコンからなる基板７に対し、ＳＦ6ガスを導入して反応性イオンエッチングにより凹部を形成する。次に、Ｃ4Ｆ8ガスの導入により、凹部の底面及び側壁面にポリマー膜を保護膜９として堆積する。このエッチング工程と保護膜堆積工程を交互に反復することで、溝１６を形成する。次に、ＩＣＰ装置において酸素ガスを導入することにより、溝１６の底面及び側壁面にＳｉＯ2膜を電気絶縁膜１２として形成する。更にＳＦ6ガスを導入して、反応性イオンエッチングにより、溝１６の底面の電気絶縁膜１２を除去し、基板７のシリコンを露出させる。次に、この露出したシリコン表面をシード層１３として電気メッキを行い、Ｘ線吸収金属部を析出させる。【選択図】図６
2010185728.tif 000002
【特許請求の範囲】
【請求項１】
誘導結合型プラズマ処理装置においてシリコン基板に対してＦ原子を含むガスによる選択的な反応性イオンエッチングを行うことで凹部を形成するエッチング工程と、誘導結合型プラズマ処理装置においてフルオロカーボン系のガスを導入することによりポリマー膜を前記凹部の底面及び側壁面に保護膜として堆積する保護膜堆積工程と、を交互に反復することで溝を形成する溝形成工程と、
誘導結合型プラズマ処理装置において酸素ガスを導入することにより、前記溝の底面及び側壁面にシリコン酸化膜からなる電気絶縁膜を形成するシリコン酸化膜形成工程と、
誘導結合型プラズマ処理装置においてＦ原子を含むガスによる反応性イオンエッチングを行うことで、前記電気絶縁膜のうち前記溝の底面に形成されている部分を除去し、当該底面において前記シリコン基板のシリコンを露出させるシリコン露出工程と、
露出した前記シリコンの表面をシード層として電気メッキを行い、前記溝の内部にＸ線吸収金属部を析出させる電気メッキ工程と、
を含むことを特徴とするＸ線タルボ回折格子の製造方法。
【請求項２】
請求項１に記載のＸ線タルボ回折格子の製造方法であって、
前記エッチング工程と、前記保護膜堆積工程と、前記シリコン酸化膜形成工程と、前記シリコン露出工程と、が同一の誘導結合型プラズマ処理装置で行われることを特徴とするＸ線タルボ回折格子の製造方法。
【請求項３】
誘導結合型プラズマ処理装置においてシリコン基板に対してＦ原子を含むガスによる選択的な反応性イオンエッチングを行うことで凹部を形成するエッチング工程と、誘導結合型プラズマ処理装置においてフルオロカーボン系のガスを導入することによりポリマー膜を前記凹部の底面及び側壁面に保護膜として堆積する保護膜堆積工程と、を交互に反復することで溝を形成する溝形成工程と、
誘導結合型プラズマ処理装置において酸素ガスを導入することにより前記溝の底面及び側壁面にシリコン酸化膜からなる第２保護膜を形成する第２保護膜形成工程と、誘導結合型プラズマ処理装置においてＦ原子を含むガスによる反応性イオンエッチングを行うことで凹部を形成する第２エッチング工程と、を交互に反復することで前記溝の深さを増加させる溝深さ増加工程と、
誘導結合型プラズマ処理装置においてＦ原子を含むガスによる反応性イオンエッチングを行うことで、前記第２保護膜のうち前記溝の底面に形成されている部分を除去し、当該底面において前記シリコン基板のシリコンを露出させるシリコン露出工程と、
露出した前記シリコンの表面をシード層として電気メッキを行い、前記溝の内部にＸ線吸収金属部を析出させる電気メッキ工程と、
を含むことを特徴とするＸ線タルボ回折格子の製造方法。
【請求項４】
請求項３に記載のＸ線タルボ回折格子の製造方法であって、
前記エッチング工程と、前記保護膜堆積工程と、前記第２保護膜形成工程と、前記第２エッチング工程と、前記シリコン露出工程と、が同一の誘導結合型プラズマ処理装置で行われることを特徴とするＸ線タルボ回折格子の製造方法。
【請求項５】
請求項１から４までの何れか一項に記載の製造方法で製造されたことを特徴とするＸ線タルボ回折格子。
【請求項６】
請求項５に記載のＸ線タルボ回折格子を備えるＸ線タルボ干渉計。
【請求項７】
請求項５に記載のＸ線タルボ回折格子を備えるＸ線位相イメージング装置。
【発明の詳細な説明】
【技術分野】
【０００１】
本発明は、主要には、Ｘ線タルボ干渉計に用いられる回折格子（好適には、振幅型回折格子）の製造方法に関する。
【背景技術】
【０００２】
Ｘ線透視装置は例えば医療用画像診断技術に関して広く用いられているが、被写体によるＸ線吸収の大小によって画像のコントラストを形成する原理であるために、血液、血管壁やその周辺の軟組織についてはＸ線吸収係数が殆ど等しく、十分なコントラストを得がたいという問題がある。高コントラストを実現するには、例えば撮像に長時間を掛けたり、ヨウ素などの造影物質を注射する方法が考えられるが、この場合は患者の負担や検査コストが増大してしまう。
【０００３】
この課題を解決できる手法の１つとして、Ｘ線が被写体中を伝播する速さの違いをコントラスト形成に利用するＸ線位相コントラスト法が近年活発に研究されている。このＸ線位相コントラスト法は、Ｘ線が被写体の内部を透過する際に、減衰が殆どない場合であってもその位相が顕著にシフトすることを利用したイメージング法であり、感度の著しい向上を実現することができる。中でもＸ線タルボ干渉計を用いる方法は、２枚の透過型Ｘ線回折格子（位相型回折格子と振幅型回折格子）を光軸に沿って並べる簡素な構成であり、例えば病院内で使用されるコンパクトなＸ線源に適合させることが容易な手法として、その開発が期待されている。
【０００４】
このＸ線タルボ干渉計において、上記２枚の回折格子の品質は、最終的な撮像装置の性能に決定的な影響を及ぼす。特に、振幅型回折格子のパターン高さ（アスペクト比）が大きいことは、被写体へのＸ線照射量の軽減を実現でき、また、厚い被写体の観察を可能にできるという観点から、重要な要因の１つとなっている。
【０００５】
この点、本願発明者らは、特許文献１に示すように、Ｘ線タルボ干渉計における振幅型回折格子を、Ｘ線リソグラフィーと電鋳及びモールディングを組み合わせた方法により製造する方法を提案している。特許文献１は、この製造方法により、厚みの大きな振幅型回折格子においてアスペクト比が大きな加工を十分な精度をもって行うことができるとする。
【０００６】
一方、非特許文献１及び２は、例えば半導体センサの小型化のために、半導体の反応性イオンエッチング（ＲＩＥ）、具体的には誘導結合プラズマ（ＩＣＰ）装置による高密度プラズマエッチングを用いて、シリコン基板に対し異方性の高い加工を高速で行う方法を開示する。この方法では、最初に、ＳＦ6プラズマによるエッチング工程と、Ｃ4Ｆ8プラズマによってポリマー膜による保護膜を堆積させる保護膜堆積工程と、を所定の深さに達するまで交互に繰り返す。次に、ＳＦ6プラズマによるエッチング工程と、酸素プラズマによるシリコン酸化膜（ＳｉＯ2膜、第２保護膜）を形成する第２保護膜プロセスと、を所望の深さに達するまで交互に繰り返す。非特許文献１及び２は、以上の方法（二重保護膜法）により、更なる高アスペクト比の溝加工を実現できるとする。
【先行技術文献】
【特許文献】
【０００７】
【特許文献１】特開２００６−２５９２６４号公報
【非特許文献】
【０００８】
【非特許文献１】大原淳士、外５名，「二重側壁保護膜を用いた新しいディープＲＩＥ技術の開発」，デンソーテクニカルレビュー，デンソー株式会社，２０００年６日，Ｖｏｌ．５  Ｎｏ．１  ２０００，ｐ.４５−５０
【非特許文献２】北森武彦、外３名編，「マイクロ化学チップの技術と応用」，丸善株式会社，平成１６年９月２０日発行，ｐ．２２８−２３０
【発明の概要】
【発明が解決しようとする課題】
【０００９】
しかし、上記特許文献１の方法は、回折格子の製造にあたって巨大なＸ線放射光施設によるＸ線リソグラフィが必要になり、市場に供給するために回折格子を量産化することは困難である。従って、上記のようなＸ線リソグラフィ方式に代わる新規な製造法を開発することが至急の課題となっている。
【００１０】
また、非特許文献１及び２は高アスペクト比の溝を形成する方法を開示するものの、Ｘ線を吸収する吸収体を溝の内部にどのように析出させるかについては開示がなく、Ｘ線回折格子の製造方法として採用するには技術的な課題が多く残されていた。
【００１１】
本発明は以上の事情に鑑みてされたものであり、その目的は、Ｘ線タルボ干渉計に用いる回折格子を安定的に供給可能な製造方法を提供することにある。
【課題を解決するための手段及び効果】
【００１２】
本発明の解決しようとする課題は以上の如くであり、次にこの課題を解決するための手段とその効果を説明する。
【００１３】
本発明の第１の観点によれば、以下のようなＸ線タルボ回折格子の製造方法が提供される。即ち、このＸ線タルボ回折格子の製造方法は、溝形成工程と、シリコン酸化膜形成工程と、シリコン露出工程と、電気メッキ工程と、を含む。前記溝形成工程では、エッチング工程と、保護膜堆積工程と、を交互に反復することで溝を形成する。前記エッチング工程では、誘導結合型プラズマ処理装置においてシリコン基板に対してＦ原子を含むガスによる選択的な反応性イオンエッチングを行うことで、凹部を形成する。前記保護膜堆積工程では、誘導結合型プラズマ処理装置においてフルオロカーボン系のガスを導入することにより、ポリマー膜を前記凹部の底面及び側壁面に保護膜として堆積する。前記シリコン酸化膜形成工程では、誘導結合型プラズマ処理装置において酸素ガスを導入することにより、前記溝の底面及び側壁面にシリコン酸化膜からなる電気絶縁膜を形成する。前記シリコン露出工程では、誘導結合型プラズマ処理装置においてＦ原子を含むガスによる反応性イオンエッチングを行うことで、前記電気絶縁膜のうち前記溝の底面に形成されている部分を除去し、当該底面において前記シリコン基板のシリコンを露出させる。前記電気メッキ工程では、露出した前記シリコンの表面をシード層として電気メッキを行い、前記溝の内部にＸ線吸収金属部を析出させる。
【００１４】
これにより、高アスペクト比の溝加工を行うとともに、無機の電気絶縁膜を溝の側壁面に隙間なく形成することで、その良好な電気絶縁作用により、Ｘ線吸収金属部を溝の底部から好適に析出させることができる。この結果、格子ラインの欠陥が少ないＸ線回折格子を得ることができる。
【００１５】
前記のＸ線タルボ回折格子の製造方法においては、前記エッチング工程と、前記保護膜堆積工程と、前記シリコン酸化膜形成工程と、前記シリコン露出工程と、が同一の誘導結合型プラズマ処理装置で行われることが好ましい。
【００１６】
これにより、同一の誘導結合型プラズマ処理装置において導入ガスを切り替えるだけで工程を進めることができるので、製造工程の簡素化を実現することができる。
【００１７】
本発明の第２の観点によれば、以下のようなＸ線タルボ回折格子の製造方法が提供される。即ち、このＸ線タルボ回折格子の製造方法は、溝形成工程と、溝深さ増加工程と、シリコン露出工程と、電気メッキ工程と、を含む。前記溝形成工程では、エッチング工程と、保護膜堆積工程と、を交互に反復することで溝を形成する。前記エッチング工程では、誘導結合型プラズマ処理装置においてシリコン基板に対してＦ原子を含むガスによる選択的な反応性イオンエッチングを行うことで、凹部を形成する。前記保護膜堆積工程では、誘導結合型プラズマ処理装置においてフルオロカーボン系のガスを導入することにより、ポリマー膜を前記凹部の底面及び側壁面に保護膜として堆積する。前記溝深さ増加工程では、第２保護膜形成工程と、第２エッチング工程と、を交互に反復することで前記溝の深さを増加させる。前記第２保護膜形成工程では、誘導結合型プラズマ処理装置において酸素ガスを導入することにより、前記溝の底面及び側壁面にシリコン酸化膜からなる第２保護膜を形成する。前記第２エッチング工程では、誘導結合型プラズマ処理装置においてＦ原子を含むガスによる反応性イオンエッチングを行うことで凹部を形成する。前記シリコン露出工程では、誘導結合型プラズマ処理装置においてＦ原子を含むガスによる反応性イオンエッチングを行うことで、前記第２保護膜のうち前記溝の底面に形成されている部分を除去し、当該底面において前記シリコン基板のシリコンを露出させる。前記電気メッキ工程では、露出した前記シリコンの表面をシード層として電気メッキを行い、前記溝の内部にＸ線吸収金属部を析出させる。
【００１８】
これにより、高いエッチング耐性を有する無機の第２保護膜を側壁面の保護に用いることで、アスペクト比が一層高い溝加工を行うことができる。また、この第２保護膜を電気絶縁膜として利用することで、その良好な電気絶縁作用により、Ｘ線吸収金属部を溝の底部から好適に析出させることができる。この結果、格子ラインの欠陥が少ないＸ線回折格子を得ることができる。
【００１９】
前記のＸ線タルボ回折格子の製造方法においては、前記エッチング工程と、前記保護膜堆積工程と、前記第２保護膜形成工程と、前記第２エッチング工程と、前記シリコン露出工程と、が同一の誘導結合型プラズマ処理装置で行われることが好ましい。
【００２０】
これにより、同一の誘導結合型プラズマ処理装置において導入ガスを切り替えるだけで工程を進めることができるので、製造工程の簡素化を実現することができる。
【００２１】
本発明の他の観点によれば、上記の製造方法により製造されたＸ線回折格子、それを備えるＸ線タルボ干渉計及びＸ線位相イメージング装置が提供される。
【図面の簡単な説明】
【００２２】
【図１】本発明の回折格子が適用されるＸ線タルボ干渉計の構成の一例を示す概念図。
【図２】Ｘ線タルボ干渉計で観測した画像の例を示す図。
【図３】位相型回折格子の構造を示す模式図。
【図４】振幅型回折格子の構造を示す模式図。
【図５】振幅型回折格子の製造方法のうち溝形成工程を示す説明図。
【図６】シリコン酸化膜形成工程及びシリコン露出工程を示す説明図。
【図７】電気メッキ工程を示す図。
【図８】変形例に係る振幅型回折格子の製造方法のうち溝深さ増大工程を示す説明図。
【図９】変形例の製造方法におけるシリコン露出工程を示す図。
【発明を実施するための形態】
【００２３】
以下、本発明の好適な実施形態について図面を参照しながら説明する。図１は、本発明の回折格子が用いられるＸ線タルボ干渉計を示す概念図である。図２（ａ）はＸ線タルボ干渉計で得られるタルボ干渉像の例を示す図、図２（ｂ）は縞走査法により得られる微分位相像を示す図、図２（ｃ）は位相型Ｘ線ＣＴの例を示す図である。図３は位相型回折格子の構造を示す模式図であり、図４は振幅型回折格子の構造を示す模式図である。
【００２４】
図１を参照して、本発明の方法で製造されるＸ線回折格子が使用されるＸ線タルボ干渉計の光学系について説明する。このＸ線タルボ干渉計は、Ｘ線供給源１及びスクリーン（画像検出部）３を備えるとともに、１枚目の回折格子（位相型回折格子）１０と２枚目の回折格子（振幅型回折格子）２０とを特定の距離だけ離して平行に配置した構成となっている。位相型回折格子１０は、振幅型回折格子２０よりもＸ線供給源１に近い側に配置される。観察したい試料２は位相型回折格子１０よりもＸ線供給源１に近い側に配置され、スクリーン３は振幅型回折格子２０よりもＸ線供給源１から遠い側に配置される。
【００２５】
図３及び図４に示すように、位相型回折格子１０及び振幅型回折格子２０のそれぞれはＸ線吸収金属部１１を備える。このＸ線吸収金属部１１は、Ｘ線を吸収するｙ方向に細長く形成されるとともに、ｘ方向に周期的に並べられて配置されている。
【００２６】
位相型回折格子１０及び振幅型回折格子２０の周期が波長に比べて十分に大きいとき、位相型回折格子１０を通過した後の光は、回折角が非常に小さくなるために、回折された多数の光が重なり合って干渉する。そして、各回折光の位相が揃う条件を満たすような距離だけ離れた位置において、位相型回折格子１０の透過直後と同じパターン、即ち自己像が干渉の結果として現れる（タルボ効果）。
【００２７】
次に、試料２を位相型回折格子１０の前に配置したときの自己像に着目すると、干渉する各回折光は試料２の内部において僅かに異なる光路を通過しているため、そのときの位相差によって干渉縞の様子が変化する。従って、この変形した自己像の位置に前記の振幅型回折格子２０を重ねることによって、いわゆるモアレ縞の画像（タルボ干渉像）５を取得でき、この画像５においては微分位相が等高線のように現れることになる（図２（ａ）を参照）。なお、図２（ａ）は、直径１．２ｍｍのプラスチック球を試料２として採用した際のタルボ干渉像である。
【００２８】
上記のタルボ干渉像５を観察するだけでは上記微分位相を定量的に取得することは困難であるが、縞の位相を人為的に変化させたときの干渉縞の変化を解析することによって、微分位相を決定することができる（縞走査法）。例えば、図１において、２枚の回折格子１０，２０の相対位置関係をｘ方向にズラすことでモアレ縞の位相を変化させながら、複数のタルボ干渉像５を取得して解析することにより、図２（ｂ）に示すような定量的な微分位相像を得ることができる。また、この画像を単純に積分処理すれば、位相像そのものを得ることもできる。
【００２９】
更に、試料２に対して多数の投影方向から前記の図２（ｂ）に示すような微分位相像を取得し、これを積分することで位相像とし、多数の投影方向からの位相像を合成することで、図２（ｃ）に示すように位相型Ｘ線ＣＴ（コンピュータ断層撮影）を行うことも可能である。図２（ｃ）では、試料２としてのプラスチック球をコンピュータ上で仮想的に１／８だけ切り取った断面が示されており、試料２としてのプラスチック球の形成時に生じたと思われる内部の泡の様子も明確に観察することができる。このような撮像装置をはじめとするＸ線位相イメージング装置は、生体軟組織に対しても十分な感度を実現することができるので、医療用画像診断技術に著しく寄与し、例えばリウマチ等の関節疾患の診断や乳がん診断等に役立つものと期待されている。
【００３０】
Ｘ線タルボ干渉計は、図１のように試料２の背後に２枚の回折格子１０，２０を配置するだけという簡素な光学系であり、また、結晶のような繊細な光学素子を用いないため、精密な光学素子調整や高い安定性をそれほど必要としないという特徴を有している。また、強度をモアレ縞として検出するので、空間分解能の高い検出器を必ずしも必要としない点でも有利である。更には、タルボ干渉計は原理的に小さな光源を必要とするが単色性はそれほど必要でなく、球面波のような発散光も使用できるので、巨大な設備を必要とするシンクロトロン放射光以外のＸ線源を利用できる余地があり、装置の小型化に貢献して病院などでの実用化に道を拓くものとして期待されている。
【００３１】
なお、上記のように有用性が指摘されるＸ線タルボ干渉計であるが、一般にＸ線は物質による吸収が非常に小さく、位相変化もそれほど大きくないため、上記の回折格子１０，２０は可視光領域のタルボ干渉計のそれよりも製造が困難である。また当然ながら、タルボ干渉計を機能させるには、２枚の回折格子１０，２０それぞれにおいてＸ線吸収金属部１１の周期をＸ線の可干渉距離より小さくする必要があり、具体的には１０μｍ以下、望ましくは５μｍ程度とする必要がある。
【００３２】
また、いわゆる分数タルボ効果による自己像は、位相型回折格子１０の位相シフト量がπ／２になるときに、最も高いコントラストが得られるという性質がある。そして、位相シフト量がπ／２を実現するのに必要な位相型回折格子１０の厚さを本願発明者が試算したところ、波長が０．７Å〜１．１Åの場合で、位相型回折格子１０のＸ線吸収金属部１１としてＸ線吸収性能の高い金を材料として用いた場合、位相型回折格子１０では１μｍ〜１０μｍとなった。
【００３３】
一方、振幅型回折格子２０については、タルボ干渉計で得られるモアレ縞の可視性の向上という観点からは振幅型回折格子２０の強度透過率を小さくすることが重要であり、例えば強度透過率１％を実現できる程度のＸ線吸収を得ることができれば理想的である。この点、例えば強度透過率１％を実現するのに必要な振幅型回折格子２０の厚さを本願の発明者が同様に試算したところ、金を材料として用いたとしても、波長が０．７Å〜１．１Åの場合で１０μｍ〜１００μｍの厚みが必要になるとの結果が得られた。
【００３４】
従って、Ｘ線タルボ干渉計を実現するにあたっては、そのような２枚の回折格子１０，２０、特に、極めて大きいアスペクト比（例えば、５以上）が要求される振幅型回折格子２０を製造できるか否かが重要な鍵となっている。
【００３５】
以上の課題を解決すべく、本願の発明者は鋭意研究を重ね、以下に説明するような位相型回折格子１０及び振幅型回折格子２０の製造方法を提案するに至ったものである。以下、それぞれについて詳細に説明する。
【００３６】
先ず、図３及び図４を参照して、位相型回折格子１０及び振幅型回折格子２０の具体的な構成を説明する。
【００３７】
位相型回折格子１０は、図３に示すように、例えば厚さ約１５０μｍの基板６の厚み方向一側の面に一体的に形成されている。この基板６は、例えばシリコン又はガラスにより製造されたものを用いることができる。この位相型回折格子１０は、基板６上に等間隔で多数並べて設けられた細長い前記Ｘ線吸収金属部１１を有している。Ｘ線吸収金属部１１のそれぞれは、Ｘ線吸収性能に優れた金を素材として構成されている。Ｘ線吸収金属部１１が基板６から突出する厚みｔ１（位相型回折格子１０の厚みに相当する）及びその幅ｗ１は、複数のＸ線吸収金属部１１で互いに等しくなっている。Ｘ線吸収金属部１１とＸ線吸収金属部１１との間は、単なる空間になっている。
【００３８】
それぞれの寸法の例としては、Ｘ線吸収金属部１１の厚みｔ１が１μｍ以上５μｍ以下、幅ｗ１が２μｍ以上１０μｍ以下、周期ｄ１が２μｍ以上１０μｍ以下とすることができる。これにより、位相型回折格子１０において、Ｘ線が通過する際の位相シフト量をπ／２とするのに十分な厚みを確保することができる。この位相型回折格子については、アスペクト比が１程度の加工により実現できるので、例えば商品名ＳＵ−８（Ｍｉｃｒｏｌｉｔｈｏｇｒａｐｈｙ  Ｃｈｅｍｉｃａｌ  Ｃｏｒｐ．製）等の厚膜レジストを用い、半導体製造のために広く用いられている紫外光リソグラフィ法によって作製することができる。
【００３９】
振幅型回折格子２０は、図４に示すように、前記位相型回折格子１０を厚み方向（Ｘ線の光軸方向）に引き伸ばしたものに相当する。具体的には、振幅型回折格子２０のそれぞれのＸ線吸収金属部１１は、小幅で細長くかつ大きな厚みを有する形状としており、これが幅方向に等間隔で多数並べて設けられている。Ｘ線吸収金属部１１のそれぞれは、前記位相型回折格子１０と同様にＸ線吸収性能に優れた金を素材としており、その厚みｔ２（振幅型回折格子２０の厚みに相当する）及び幅ｗ２は、複数のＸ線吸収金属部１１で互いに等しくなっている。
【００４０】
このＸ線吸収金属部１１は、シリコンからなる基板７に等間隔で形成された細長い溝１６に埋め込まれるようにして配置されている。溝１６はスリット状に形成されており、隣り合う溝１６と溝１６とを隔てるように平板状のシリコンが配置されている。このシリコンが、Ｘ線吸収金属部１１とＸ線吸収金属部１１との間にサンドイッチ状に介在されている（言い換えれば、Ｘ線吸収金属部１１と平板状のシリコンとが交互に重ねられた構成となっている）。
【００４１】
それぞれの寸法の例としては、Ｘ線吸収金属部１１の厚みｔ２が２μｍ以上３００μｍ以下、幅ｗ２が２μｍ以上１０μｍ以下、周期ｄ２が２μｍ以上１０μｍ以下とすることが考えられる。これにより振幅型回折格子２０の十分な厚みを確保し、モアレ縞の可視性が良好な低い透過強度率を実現することができる。
【００４２】
以上の構成により、図１のＸ線タルボ干渉計において、振幅型回折格子２０の直後の位置で正確なモアレ縞のタルボ干渉像５を確実に得ることができるとともに、鮮明なモアレ縞が得られる。この結果、信頼性及び精度の高いＸ線タルボ干渉計を実現できる。
【００４３】
次に、シリコン基板の異方性エッチングを用いて基板７に溝を形成し、振幅型回折格子２０を製造する方法について説明する。図５（ａ）から図７（ｇ）までには、振幅型回折格子２０を作製する過程が順を追って模式的に示されている。
【００４４】
最初に、シリコンからなる基板７の一側の面に、適宜のレジストマスクからなるマスク８を形成したものを用意する。このマスク８は、選択的な露光の後に現像されることで、前記溝１６の開口部に相当する部分がスリット状に除去された状態となっている。
【００４５】
次に、図５（ａ）に示すように、誘導結合型プラズマ処理装置（ＩＣＰ装置）を用い、Ｆ原子を含むガス（具体的には、ＳＦ6プラズマガス）を流してドライエッチングを行う（エッチング工程）。このとき、装置に導入したＳＦ6ガスは高周波電力の印加によりプラズマ状態となり、発生した陽イオン（Ｆイオン）は加速して基板に衝突し、物理化学的なエッチング反応を促進させる（反応性イオンエッチング）。導入されるガスの圧力等が所定の条件を満たすと、イオンの運動方向が基板に垂直な方向に揃うので、これを利用して異方性エッチングを実現することができる。本実施形態のエッチング工程では、ＳＦ6プラズマ中のＦラジカルとＦイオンによる反応性イオンエッチングにより、基板７の表面が選択的に除去され、適宜の深さの凹部１５が形成される。
【００４６】
更に、前記ＩＣＰ装置においてフルオロカーボン系のガス（Ｃ4Ｆ8ガス）を流すことで、フルオロカーボン系のポリマー膜である保護膜９を、前記凹部１５の底面及び側壁面に堆積する（保護膜堆積工程）。この保護膜９は、Ｃ4Ｆ8プラズマ中のＣＦX（Ｘ＝１，２，・・・）ラジカル及びそれらの重合反応によって形成されるものであり、テフロン（登録商標）に近い組成を有している。
【００４７】
そして、図５（ｃ）に示すように、再び図５（ａ）と同様のエッチング工程を行う。これにより、凹部１５の底部に更に凹部１５が形成される。なお、図５（ｂ）の保護膜形成工程では、保護膜９は凹部１５の底面及び側壁面に堆積するが、その次のエッチング工程（図５（ｃ））では、Ｆイオンが底面に向かった方向性を有しているので、底面の保護膜９が側壁面の保護膜９よりも優先的に除去される。従って、凹部１５の底面のエッチングは積極的に行われる一方、凹部１５の側壁面のエッチングは抑制されるので、図５（ｃ）のような異方性を有するエッチングが行われ、凹部１５が深さ方向にのみ成長するような加工を実現することができる。
【００４８】
このようにエッチング工程と保護膜堆積工程を交互に複数回繰り返すことにより、図６（ｄ）に示すような深い溝１６が形成される。本実施形態の方法では、エッチング工程と側壁保護のための保護膜堆積工程とが独立しているため、エッチングと保護を同時に行うプロセスと比較して、より異方性の高い高アスペクト比の加工が可能になる。
【００４９】
次に、図６（ｅ）に示すように、前記ＩＣＰ装置においてＯ2ガスを流すことで、前記溝１６の底面と側壁面のシリコンを酸化させ、シリコン酸化膜（ＳｉＯ2膜）を電気絶縁膜１２として形成する（シリコン酸化膜形成工程）。このとき、前記保護膜９（ポリマー膜）は分解して除去されるので、電気絶縁膜１２は溝１６の底面及び側壁面全体を隙間なく覆うように形成される。
【００５０】
更に、図６（ｆ）に示すように、前記ＩＣＰ装置においてＳＦ6ガスを流すことで、前記溝１６の底面をエッチングする（シリコン露出工程）。前述のとおり、Ｆイオンは底面に向かった方向性を有しているので、底面の電気絶縁膜１２が側壁面の電気絶縁膜１２よりも優先的に除去される。この結果、溝１６の底面だけにシリコンを露出させることができる。本実施形態では、この露出部分をシード層１３としている。
【００５１】
次に、前記シード層１３を導体として電気メッキを行うことによって、図７（ｇ）に示すように、前記溝１６の内部にＸ線吸収金属部１１を析出させる（電気メッキ工程）。このとき、溝１６の底面以外は強力なＳｉＯ2による絶縁膜で覆われているので、溝１６の底面のシード層１３から開口部に向かってＸ線吸収金属部１１を整然と成長させ、空洞等のないＸ線吸収金属部１１を形成することができる。
【００５２】
なお、前記保護膜９（ポリマー膜）も絶縁性を有しているので、当該保護膜９を電気絶縁膜として利用し、例えば図６（ｄ）の状態から電気メッキ工程を行うことも考えられる。しかしながら、当該ポリマー膜は有機膜であるため、電解液による膨潤等によって剥がれ等が発生し易かった。従って、例えば溝１６の開口部付近や深さ方向中途部において基板７のシリコンが露出し、その部分にＸ線吸収金属部１１が局所的に析出して溝１６を塞ぎ、溝１６内におけるＸ線吸収金属部１１の適切な析出が阻害されるおそれがある。
【００５３】
この点、本実施形態の製造方法によれば、シリコン酸化膜からなる電気絶縁膜１２は無機膜であって膨潤のおそれはなく、また、表面酸化膜であるので密着性に優れており、溝１６の側壁や開口部付近を確実に絶縁できる。従って、電気絶縁膜１２で電気的に絶縁しながら電気メッキを行うことにより、それぞれの溝１６においてＸ線吸収金属部１１を均一に析出させることができ、格子ラインの欠損等を回避して高品質なＸ線回折格子を製造することができる。
【００５４】
上記電気メッキ工程の後は、研磨等の手法により基板７を必要な厚さまで薄くするとともに、メンブレム実装を行う。以上により、図４に示すような振幅型回折格子２０を得ることができる。
【００５５】
なお、図５（ａ）〜図６（ｆ）に示すそれぞれの工程は、複数のＩＣＰ装置で行っても良いが、本実施形態では単一のＩＣＰ装置で単に導入ガスを切り替えることにより各工程を行っている。これにより、製造工程を簡略化でき、コストを低減することができる。
【００５６】
以上に説明したように、本実施形態の位相型回折格子１０は、溝形成工程と、シリコン酸化膜形成工程と、シリコン露出工程と、電気メッキ工程と、を含む方法で製造されている。溝形成工程（図５（ａ）〜図６（ｄ））では、エッチング工程と、保護膜堆積工程と、を交互に反復することで溝１６を形成する。エッチング工程（図５（ａ））では、ＩＣＰ装置においてシリコンからなる基板７に対してＳＦ6ガスによる選択的な反応性イオンエッチングを行うことで凹部１５を形成する。保護膜堆積工程（図５（ｂ））では、ＩＣＰ装置においてＣ4Ｆ8ガスを導入することにより、ポリマー膜を凹部１５の底面及び側壁面に保護膜９として堆積する。シリコン酸化膜形成工程（図６（ｅ））では、ＩＣＰ装置において酸素ガスを導入することにより、溝１６の底面及び側壁面にシリコン酸化膜からなる電気絶縁膜１２を形成する。シリコン露出工程（図６（ｆ））では、ＩＣＰ装置においてＳＦ6ガスによる反応性イオンエッチングを行うことで、電気絶縁膜１２のうち溝１６の底面に形成されている部分を除去し、当該底面において基板７のシリコンを露出させる。電気メッキ工程（図７（ｇ））では、露出したシリコンの表面をシード層１３として電気メッキを行い、溝１６の内部にＸ線吸収金属部１１を析出させる。
【００５７】
これにより、高アスペクト比の溝加工を行うとともに、無機の表面酸化膜である電気絶縁膜１２を溝１６の側壁面に隙間なく形成することで、その良好な電気絶縁作用により、Ｘ線吸収金属部１１を溝１６の底部から好適に析出させることができる。この結果、格子ラインの欠陥が少ない振幅型回折格子２０を得ることができる。
【００５８】
また、本実施形態の位相型回折格子１０を製造するにあたっては、エッチング工程と、保護膜堆積工程と、シリコン酸化膜形成工程と、シリコン露出工程と、が同一のＩＣＰ装置で行われている。
【００５９】
これにより、同一のＩＣＰ装置において導入ガスを切り替えるだけで工程を進めることができるので、製造工程の簡素化を実現することができる。
【００６０】
次に、上記の製造方法よりも更に高いアスペクト比の振幅型回折格子２０を実現できる変形例について、図８及び図９を参照して説明する。
【００６１】
この変形例に係る製造方法では、最初に、前述した実施形態の図５（ａ）〜図６（ｅ）と同様の手順で、シリコンからなる基板７に溝１６を形成するとともに、当該溝１６の底面及び側壁面にＳｉＯ2からなる膜を形成する（溝形成工程及びシリコン酸化膜形成工程）。ただし、図６（ｅ）の工程で溝１６の側壁面に形成されるＳｉＯ2膜（符号１２）は、当初は電気絶縁膜としてではなく、後述する第２エッチング工程での保護膜（第２保護膜）として用いられる。
【００６２】
その後、図８（ｅ２）に示すように、ＩＣＰ装置にＳＦ6ガスを導入することで、前記溝１６の底面をエッチングする（第２エッチング工程）。Ｆイオンは底面に向かった方向性を有しているので、底面の第２保護膜１２ｘが側壁面の第２保護膜１２ｘよりも優先的に除去される。この異方性を有するエッチングの結果、溝１６の深さを増大させることができる。次に、図８（ｅ３）に示すように、ＩＣＰ装置に酸素ガスを導入することで、当該溝１６の底面及び側壁面にＳｉＯ2からなる膜を第２保護膜１２ｘとして形成する（シリコン酸化膜形成工程）。
【００６３】
上述の工程で形成されるＳｉＯ2膜（第２保護膜１２ｘ）は、前述のポリマー膜（保護膜９）よりも高いエッチング耐性を有している。従って、このシリコン酸化膜形成工程と第２エッチング工程とを交互に繰り返すことで、溝１６の深さを図６（ｄ）の状態から更に増大させ、一層高いアスペクト比の溝１６を形成することができる（溝深さ増大工程）。
【００６４】
その後、図９（ｆｘ）に示すように、前記ＩＣＰ装置においてＳＦ6ガスを流すことで、前記溝１６の底面をエッチングする（シリコン露出工程）。この異方性を有するエッチングにより、底面の第２保護膜１２ｘが側壁面の第２保護膜１２ｘよりも優先的に除去され、基板７のシリコンが溝１６の底面だけに露出する。そして、最後は前記実施形態の図７（ｇ）と同様に、当該露出部分をシード層１３として電気メッキを行い、Ｘ線吸収金属部１１を析出させる。このとき、前記第２保護膜１２ｘが電気絶縁膜として機能するので、前記の実施形態と同様に、Ｘ線吸収金属部１１を溝１６の底部から好適に析出させることができる。以上により、前述の実施形態よりも更にアスペクト比が大きい振幅型回折格子を得ることができる。
【００６５】
以上に説明したように、本変形例の振幅型回折格子２０を製造するに当たっては、前記溝形成工程（図５（ａ）〜図６（ｄ））の後に、溝深さ増大工程が行われる。この溝深さ増大工程（図６（ｅ）、図８（ｅ２）、図８（ｅ３））では、第２保護膜形成工程と、第２エッチング工程と、を交互に反復することで、溝１６の深さを増加させる。第２保護膜形成工程（図６（ｅ）、図８（ｅ３））では、ＩＣＰ装置において酸素ガスを導入することにより、溝１６の底面及び側壁面に、シリコン酸化膜からなる第２保護膜１２ｘを形成する。第２エッチング工程（図８（ｅ２））では、ＩＣＰ装置においてＳＦ6ガスによる反応性イオンエッチングを行うことで凹部を形成する。その後のシリコン露出工程（図９（ｆｘ））では、ＩＣＰ装置においてＳＦ6ガスによる反応性イオンエッチングを行うことで、第２保護膜１２ｘのうち溝１６の底面に形成されている部分を除去し、当該底面において基板７のシリコンを露出させる。電気メッキ工程では、露出した前記シリコンの表面をシード層１３として電気メッキを行い、溝１６の内部にＸ線吸収金属部１１を析出させる。
【００６６】
これにより、高いエッチング耐性を有する無機の第２保護膜１２ｘを側壁面の保護に用いることで、アスペクト比が一層高い溝加工を行うことができる。また、この第２保護膜１２ｘを電気絶縁膜として利用することで、その良好な電気絶縁作用により、Ｘ線吸収金属部１１を溝１６の底部から好適に析出させることができる。この結果、格子ラインの欠陥が少ない振幅型回折格子２０を得ることができる。
【００６７】
以上に本発明の好適な実施の形態及び変形例を説明したが、上記の構成は例えば以下のように変更することができる。
【００６８】
エッチング工程、シリコン露出工程、及び第２エッチング工程においては、ＳＦ6ガスに代えて、Ｆ原子を含む他のガスをＩＣＰ装置において導入するように変更することができる。また、保護膜堆積工程においては、Ｃ4Ｆ8ガスに代えて、フルオロカーボン系の他のガスをＩＣＰ装置において導入するように変更することができる。
【００６９】
Ｘ線吸収金属部１１としては、上記実施形態では金が用いられているが、この構成に代えて、白金、金、銀及びチタンから選択された１又は２以上の組合せによりなる金属を使用することができる。
【００７０】
位相型回折格子１０については、上記実施形態では紫外光リソグラフィ法によって製造されているが、この位相型回折格子についても振幅型回折格子と同一の方法で製造するように変更することもできる。
【００７１】
上記実施形態の振幅型回折格子２０では、ベースとなる基板（シリコン基板）７が、Ｘ線吸収金属部１１を保持するための構造としてそのまま使用されている。しかしながら、Ｘ線吸収金属部１１を保持するためのベース部材として、Ｘ線の吸収がシリコンより少ない材料で構成した構造体を使用することもでき、この場合は感度の一層の向上が実現できる。そのような材料としては、例えば、レジスト樹脂として知られるマイクロケム社の商品名「ＳＵ−８」や、ポリイミド樹脂が考えられる。このような振幅型回折格子は、電気メッキが行われた方向から樹脂を例えば５０〜１００μｍ程度流し込み、その後、シリコンをエッチングによって除去することで製造することができる。同様に、位相型回折格子１０においても、シリコン又はガラスからなる基板６に代えて、Ｘ線の吸収がない材料で構成した部材にＸ線吸収金属部１１を保持させるように変更することができる。
【符号の説明】
【００７２】
７  基板
８  マスク
９  保護膜
１１  Ｘ線吸収金属部
１２  電気絶縁膜
１２ｘ  第２保護膜
１３  シード層
１５  凹部
１６  溝
２０  振幅型回折格子（Ｘ線タルボ回折格子）
【図１】
2010185728.tif 000003
【図３】
2010185728.tif 000004
【図４】
2010185728.tif 000005
【図５】
2010185728.tif 000006
【図６】
2010185728.tif 000007
【図７】
2010185728.tif 000008
【図８】
2010185728.tif 000009
【図９】
2010185728.tif 000010
【図２】
2010185728.tif 000011